(57)【特許請求の範囲】
【請求項１】
難燃性の熱可塑性組成物であって、下記成分（ａ）〜（ｅ）：
（ａ）当該組成物の総重量を基準にして６０〜９０重量％のレベルで存在する芳香族ポリカーボネート樹脂、
（ｂ）当該組成物の総重量を基準にして８〜１５重量％のレベルで存在するビニル芳香族−不飽和ニトリル−ジエンゴムグラフトコポリマー、
（ｃ）当該組成物の総重量を基準にして１〜１０重量％のレベルで存在するビニル芳香族−シアン化ビニル剛性樹脂、
（ｄ）当該組成物の総重量を基準にして３〜１５重量％のレベルで存在するホスフェート、及び
（ｅ）当該組成物の総重量を基準にして０．０５〜２．０重量％のレベルで存在するテトラフルオロエチレンポリマー
を含んでなり、上記グラフトコポリマーの上記ジエンゴムが当該組成物の総重量を基準にして４〜１２重量％のレベルで存在しており、上記芳香族ポリカーボネート樹脂が数平均分子量２５０００〜８００００の中分子量ポリカーボネートと数平均分子量２０００〜２１０００の低分子量ポリカーボネートとの組合せである、熱可塑性組成物。
【請求項２】
前記ポリカーボネート樹脂がビスフェノールＡポリカーボネート樹脂である、請求項１記載の組成物。
【請求項３】
前記グラフトコポリマーが、該グラフトコポリマーの総重量を基準にして６０〜８５重量％のゴムレベルを有するアクリロニトリル−ブタジエン−スチレングラフトコポリマーである、請求項２記載の組成物。
【請求項４】
前記ホスフェートが芳香族ホスフェートである、請求項３記載の組成物。
【請求項５】
前記ビニル芳香族−シアン化ビニル剛性コポリマーが、１００００〜１０００００の数平均分子量を有するスチレン−アクリロニトリルコポリマーである、請求項１記載の組成物。
【請求項６】
前記芳香族ポリカーボネート樹脂が当該組成物の総重量を基準にして７５〜８５重量％のレベルで存在し、前記グラフトコポリマーが当該組成物の総重量を基準にして８〜１０重量％のレベルで存在する、請求項１記載の組成物。
【請求項７】
難燃性の熱可塑性組成物であって、下記成分（ａ）〜（ｅ）：
（ａ）当該組成物の総重量を基準にして６０〜９０重量％のレベルで存在する芳香族ポリカーボネート樹脂、
（ｂ）当該組成物の総重量を基準にして８〜１５重量％のレベルで存在するビニル芳香族−不飽和ニトリル−ジエンゴムグラフトコポリマー、
（ｃ）当該組成物の総重量を基準にして１〜１０重量％のレベルで存在するビニル芳香族−シアン化ビニル剛性樹脂、
（ｄ）当該組成物の総重量を基準にして３〜１５重量％のレベルで存在するホスフェート、及び
（ｅ）当該組成物の総重量を基準にして０．０５〜２．０重量％のレベルで存在するテトラフルオロエチレンポリマー
を含んでなり、上記グラフトコポリマーの上記ジエンゴムが当該組成物の総重量を基準にして４〜１２重量％のレベルで存在しており、上記芳香族ポリカーボネート樹脂が数平均分子量３００００〜８００００の中分子量ポリカーボネートと数平均分子量２０００〜１００００の低分子量ポリカーボネートとの組合せであり、上記ビニル芳香族−シアン化ビニル剛性コポリマーが数平均分子量１００００〜１０００００のスチレン−アクリロニトリルコポリマーである、熱可塑性組成物。
【発明の詳細な説明】
【０００１】
【発明の属する技術分野】
本発明は難燃性熱可塑性組成物に関するものであり、より詳細にはポリカーボネート樹脂とグラフトコポリマーを含有する難燃性の熱可塑性組成物に関する。
【０００２】
【従来の技術】
アクリロニトリル−ブタジエン−スチレン（ＡＢＳ）コポリマー、ホスフェート及びポリテトラフルオロエチレン材料を含有する難燃化組成物は公知である。１９７８年８月１５日発行のハーフ（Ｈａａｆ）他の米国特許第４１０７２３２号を参照されたい。また、（ａ）芳香族ポリカーボネート、（ｂ）スチレン−アクリロニトリル−ブタジエングラフトコポリマー、（ｃ）スチレン−アクリロニトリルコポリマーのような熱可塑性ポリマー、（ｄ）ハロゲン化合物、（ｅ）難燃相乗剤、及び（ｆ）テトラフルオロエチレンポリマー（ＰＴＦＥ）を含有する難燃性の熱可塑性成形用組成物も公知である。１９８９年３月７日発行のリンドナー（Ｌｉｎｄｎｅｒ）他の米国特許第４８１０７３９号を参照されたい。さらに、ＡＢＳ／芳香族ポリカーボネートブレンド組成物にＰＴＦＥと共にホスフェート系難燃剤を利用することも知られているが、かかる組成物の示す耐候性は望ましいレベルまで達しない。事務機器ハウジングのような熱可塑性（ポリカーボネート／グラフトコポリマー（ＡＢＳ）ブレンド）物品を東南アジアのように極めて高温多湿な地帯において輸送・貯蔵する場合、熱と湿気に長時間曝露される可能性があり、そのため物品の脆化及び衝撃特性の損失などの不都合な結果を招来する可能性がある。
【０００３】
【解決すべき課題】
したがって、熱と湿気に長期間暴露されても衝撃特性を良好に保持するようなポリカーボネート／ＡＢＳグラフトコポリマー組成物の開発が求められている。
【０００４】
【解決手段】
本発明は、芳香族ポリカーボネート樹脂及びゴム変性ビニル芳香族−不飽和ニトリル−ジエンゴムグラフトコポリマーを含有する難燃性の熱可塑性組成物に関する。当該組成物は高ゴムグラフトコポリマーを含有しており、場合によっては低粘度ポリカーボネート樹脂と低分子量ビニル芳香族−不飽和ニトリル剛性コポリマーの組合せを含有する。本発明の組成物は、湿熱老化暴露時のアイゾット衝撃特性の損失に対して向上した抵抗性を示す。
【０００５】
【発明の実施の形態】
（ａ）芳香族ポリカーボネート樹脂、（ｂ）ビニル芳香族−不飽和ニトリル−ジエンゴムグラフトコポリマー、（ｃ）ビニル芳香族−不飽和ニトリル剛性コポリマー、（ｄ）ホスフェート及び（ｅ）テトラフルオロエチレンポリマーを含んでなる熱可塑性組成物が提供される。上記グラフトコポリマーは好ましくは高いゴム配合量を有するものであり、上記ポリカーボネート樹脂は好ましくは中分子量ポリカーボネート樹脂と低分子量ポリカーボネート樹脂との組合せであり、上記ビニル芳香族−シアン化ビニル剛性コポリマーは好ましくは低分子量のコポリマーである。
【０００６】
芳香族ポリカーボネート樹脂は、好ましくは、中分子量ポリカーボネートポリマーと低分子量ポリカーボネートを含んでなる。芳香族ポリカーボネート樹脂は、組成物の総重量を基準として、好ましくは６０〜９０重量％のレベルで存在するが、さらに好ましくは７５〜８５重量％、最も好ましくは７８〜８２重量％のレベルで存在する。低分子量芳香族ポリカーボネート樹脂を用いると、ある所定レベルの組成物粘度においてゴムレベルを高めることができる。中分子量ポリカーボネートポリマーは、組成物の総重量を基準にして、好ましくは６０〜８０重量％、さらに好ましくは７０〜７５重量％、最も好ましくは７１〜７３重量％のレベルで存在し、低分子量ポリカーボネート樹脂は、組成物の総重量を基準にして、好ましくは０〜１５重量％、さらに好ましくは２〜１５重量％、最も好ましくは３〜８重量％のレベルで存在する。
【０００７】
本発明での使用に好適なポリカーボネート樹脂は、好ましくは芳香族ポリカーボネート樹脂である。芳香族ポリカーボネート樹脂については、当業者が製造できるものであり、様々な販売元から入手することもできる。芳香族ポリカーボネート樹脂は、二価フェノールとカーボネート前駆体（ホスゲン、ハロホルメート、カーボネートエステルなど）との反応によって製造し得る。通例、芳香族ポリカーボネート樹脂は、次式の反復構造単位をもっている。
【０００８】
【化１】
0003637995.tif 000002
【０００９】
式中、Ａはポリマー生成反応に用いた二価フェノールの二価芳香族残基である。好ましくは、芳香族カーボネートポリマーは０．３０〜１．０ｄｌ／ｇの範囲内の極限粘度数（メチレンクロライド中２５℃で測定）を有する。二価フェノールとは、それぞれが芳香核の炭素原子に結合した２つのヒドロキシ基を有する単核又は多核芳香族化合物を意味する。通例、二価フェノールには、２，２−ビス−（４−ヒドロキシフェニル）プロパン、２，２−ビス−（３，５−ジメチル−４−ヒドロキシフェニル）プロパン、４，４′−ジヒドロキシジフェニルエーテル、ビス（２−ヒドロキシフェニル）メタン、これらの混合物などが包含される。好ましい芳香族カーボネートポリマーは２，２−ビス（４−ヒドロキシフェニル）プロパン（すなわち、ビスフェノール−Ａ）から誘導されたホモポリマーである。
【００１０】
芳香族ポリカーボネート樹脂の全部又は一部に代えて、ポリ（エステルカーボネート）樹脂を使用してもよい。本発明で使用し得るポリ（エステルカーボネート）は公知であり、市販されている。一般に、ポリ（エステルカーボネート）は線状ポリマー鎖中にカーボネート基
【００１１】
【化２】
0003637995.tif 000003
【００１２】
とカルボキシレート基
【００１３】
【化３】
0003637995.tif 000004
【００１４】
と芳香族炭素環基とを繰り返し含んでなるコポリエステルであって、カルボキシレート基の少なくとも若干とカーボネート基の少なくとも若干が芳香族炭素環基の環炭素原子に直接結合した構造を有している。このようなポリ（エステルカーボネート）は、一般に、二官能性カルボン酸（例えばフタル酸、イソフタル酸、テレフタル酸、ホモフタル酸、ｏ−、ｍ−及びｐ−フェニレンジ酢酸、並びにジフェン酸や１，４−ナフタル酸のような多核芳香族酸、それらの混合物など）を、上記で説明した二価フェノール及びカーボネート前駆体と反応させることによって製造される。特に有用なポリ（エステルカーボネート）は、ビスフェノール−Ａと、イソフタル酸又はテレフタル酸又はイソフタル酸とテレフタル酸の混合物又はこれらの酸の反応性誘導体（テレフタロイルジクロライドなど）又はこれらの混合物と、ホスゲンから誘導されるものである。ジヒドロキシジアリール単位のモル比率は１：（０．３０〜０．８０）：（０．７０〜０．２０）とすることができ、この好ましい部類の樹脂においてテレフタレート単位とイソフタレート単位のモル範囲は（９：１）〜（２：８）とすることができる。
【００１５】
中分子量芳香族ポリカーボネート樹脂は好ましくは２５０００〜８００００の数平均分子量を有しており、例えば３００００〜６００００或いは３５０００〜４００００などの数平均分子量を有する。
低分子量芳香族ポリカーボネート樹脂は好ましくは２０００〜２１０００の数平均分子量を有しており、例えば５０００〜１００００或いは６０００〜９０００などの数平均分子量を有する。
【００１６】
ゴムグラフトコポリマーは▲１▼ゴム基幹と▲２▼ゴム基幹にグラフトした剛性高分子枝部とを含んでなる。グラフトコポリマーにおいて、ゴム基幹はグラフトコポリマー組成物の総重量を基準にして好ましくは４０〜９０重量％、さらに好ましくは４５〜７５重量％、最も好ましくは５０〜６０重量％のレベルで存在し、剛性枝（及び場合よっては未グラフト（すなわち遊離）剛性高分子との合計）はグラフトコポリマーの総重量を基準にして好ましくは１０〜６０重量％、さらに好ましくは２５〜５５重量％、最も好ましくは４０〜５０重量％のレベルで存在する。
【００１７】
基幹用のゴム状ポリマーの例としては、共役ジエン、ジエンとスチレン又はアクリロニトリル又はメタクリロニトリル又はＣ1 〜Ｃ8 アルキルアクリレートとのコポリマーで共役ジエンを５０％以上（好ましくは６５重量％以上）含んだもの、ポリイソプレン或いはこれらの混合物が挙げられる。
ジエンゴムは、好ましくは、ポリブタジエン、ポリイソプレン、並びにブタジエンと３５重量％以下のコモノマー（スチレン、アクリロニトリル、メチルメタクリレート又はＣ1 〜Ｃ8 アルキルアクリレート）とのコポリマーであり、水性ラジカル乳化重合で製造されるが、所望によりジビニルもしくはトリビニル及び／又はアリルモノマー或いはかかるモノマー又は構造体の混合物で架橋し得る。
【００１８】
グラフトポリマーのゴム基幹の製造に通常使用されている各種共役ジエンモノマーは次式で総括的に表される。
【００１９】
【化４】
0003637995.tif 000005
【００２０】
式中、Ｘ1 、Ｘ2 、Ｘ3 、Ｘ4 、Ｘ5 は各々独立に、水素、炭素原子数１〜５のアルキル基、塩素及び臭素からなる群から選択される。使用し得るジエンの例は、ブタジエン、イソプレン、１，３−ヘプタジエン、メチル−１，３−ペンタジエン、２，３−ジメチルブタジエン、２−エチル−１，３−ペンタジエン、１，３−ヘキサジエン、２，４−ヘキサジエン、クロロ又はブロモ置換ブタジエン（ジクロロブタジエン、ブロモブタジエン、ジブロモブタジエンなど）並びにこれらの混合物などである。好ましい共役ジエンは１，３−ブタジエンである。
【００２１】
上述の基幹高分子は、好ましくは、共役ジエンポリマー（ポリブタジエン、ポリイソプレンなど）又はコポリマー（ブタジエン−スチレンコポリマー、ブタジエン−アクリロニトリルコポリマーなど）である。ゴム状高分子基幹部分は約０℃未満のガラス転移温度（Ｔｇ）を示す。
グラフトポリマー製造用の基幹として上記に挙げたゴム状ポリマーの１種類以上の混合物を使用することもできるし、或いは本明細書に挙げるグラフトポリマーの１種類以上の混合物を使用することもできる。さらに、ゴムはブロックコポリマー又はランダムコポリマーを含んでいてもよい。
【００２２】
枝の製造に使用し得るビニル芳香族モノマーには、スチレン、α−メチルスチレン、ハロスチレン（ジブロモスチレンなど）、モノビニリデン芳香族モノマー核環上にモノ−又はジ−アルキル又はアルコキシ又はヒドロキシ置換基をもつもの（ビニルトルエン、ビニルキシレン、ブチルスチレン、ｐ−ヒドロキシスチレン、メトキシスチレンなど）又はこれらの混合物が包含される。使用されるモノビニリデン芳香族モノマーは次式で総括的に表される。
【００２３】
【化５】
0003637995.tif 000006
【００２４】
式中、Ｒ1 、Ｒ2 、Ｒ3 、Ｒ4 、Ｒ5 は各々独立に、水素、炭素原子数１〜５のアルキル基、シクロアルキル、アリール、アルカリール、アラルキル、アルコキシ、アリールオキシ及びハロゲンからなる群から選択される。Ｒは水素、炭素原子数１〜５のアルキル基及びハロゲン（臭素や塩素など）からなる群から選択される。置換ビニル芳香族化合物の例としては、スチレン、４−メチルスチレン、３，５−ジエチルスチレン、４−ｎ−プロピルスチレン、α−メチルスチレン、α−メチルビニルトルエン、α−クロロスチレン、α−ブロモスチレン、ジクロロスチレン、ジブロモスチレン、テトラクロロスチレン及びこれらの混合物などがある。使用される好ましいモノビニリデン芳香族モノマーはスチレン及び／又はα−メチルスチレンである。
【００２５】
単独でも或いはビニル芳香族モノマーと組合せても使用し得るモノマーには、アクリロニトリル、メタクリロニトリル、Ｃ1 〜Ｃ8 アルキル又はアリール置換アクリレート、Ｃ1 〜Ｃ8 アルキル又はアリール又はハロアリール置換メタクリレート、アクリル酸、メタクリル酸、イタコン酸、アクリルアミド、Ｎ−置換アクリルアミド又はメタクリルアミド、無水マレイン酸、マレイミド、Ｎ−アルキル又はアリール又はハロアリール置換マレイミド、グリシジル（メタ）アクリレート、ヒドロキシアルキル（メタ）アクリレート或いはこれらの混合物が包含される。不飽和ニトリル（アクリロニトリル又は置換アクリロニトリル）又はアクリル酸エステルは次式で総括的に表される。
【００２６】
【化６】
0003637995.tif 000007
【００２７】
上記式中、Ｒ6 は、上記のＲについて定義したものと同じ群から選択され、Ｙはシアノ基及びカルボアルコキシ基（そのアルコキシ基の炭素原子数は１〜約１２である）からなる群から選択される。かかるモノマーの例としては、アクリロニトリル、エタクリロニトリル、メタクリロニトリル、α−クロロアクリロニトリル、α−ブロモアクリロニトリル、アクリル酸メチル、メタクリル酸メチル、アクリル酸エチル、アクリル酸ブチル、アクリル酸プロピル、アクリル酸イソプロピル及びこれらの混合物が挙げられる。好ましい不飽和ニトリルモノマーはアクリロニトリルであり、好ましいアクリル酸エステルはアクリル酸エチル及びメタクリル酸メチルである。アクリル酸エステルを用いる場合に、アクリル酸エステルをスチレン又はアクリロニトリルと組合せて使用することも好ましい。
【００２８】
グラフト剛性枝の数平均分子量は１００００〜１０００００の範囲内に設定される。第一のモノマーと第二のモノマーの比は１００／０〜５０／５０の範囲内とし得るが、好ましくは８５／１５〜６０／４０の範囲内である。第一モノマー及び第二モノマーのいずれか又は双方の０〜５０％を適宜１種類以上の別のモノマーで置き換えることもできる。好ましいグラフト枝には、スチレンとアクリロニトリルのコポリマー、α−メチルスチレンとアクリロニトリルのコポリマー、並びにメチルメタクリレートのポリマー又はメチルメタクリレートと５０重量％以下のＣ1 〜Ｃ6 アルキルアクリレート又はアクリロニトリル又はスチレンとのコポリマーがある。
【００２９】
これらのグラフトコポリマーは、乳化重合プロセス、乳化／懸濁法のような複合プロセス、その他当技術分野で周知の乳化技術によって重合できる。さらに、これらのゴム変性グラフトコポリマーは連続法、半回分法、回分法のいずれでも製造し得る。
好ましいグラフトコポリマーは、アクリロニトリル−ブタジエン−スチレングラフトコポリマー、メチルメタクリレート−ブタジエン−スチレングラフトコポリマー（例えば、ブタジエンゴム又はスチレン−ブタジエンゴムにメチルメタクリレート−アルキルアクリレートをグラフトしたもの）及びメチルメタクリレート−アクリロニトリル−ブタジエン−スチレングラフトコポリマーからなる群から選択される。
【００３０】
グラフトコポリマーの具体例としては、アクリロニトリル−ブタジエン−スチレン（ＡＢＳ）、メチルメタクリレート−アクリロニトリル−ブタジエン−スチレン（ＭＡＢＳ）、メチルメタクリレート−ブタジエン−スチレン及びメチルメタクリレート−ブタジエンが挙げられるが、これらに限定されるものではない。好ましくは、グラフトコポリマーはグラフトコポリマー全体の重量を基準にして４０〜８０重量％のゴムレベルを有する。
【００３１】
本発明での使用に好適なビニル芳香族−不飽和ニトリル剛性ポリマーは、上述のビニリデングラフトモノビニリデン芳香族モノマー（第一のモノマー）と上述の不飽和ニトリルモノマー（第二のモノマー）から製造される。この第一のモノマーと第二のモノマーの組成比は９５／５〜５０／５０の範囲内とし得るが、好ましくは８５／１５〜６０／４０の範囲である。第一モノマー及び第二モノマーのいずれか又は双方の０〜５０％を適宜１種類以上の別のモノマーで置き換えることもできる。
【００３２】
ビニル芳香族−シアン化ビニル剛性ポリマーの数平均分子量は１００００〜１０００００の範囲内に設定されるが、好ましくは１００００〜１０００００の範囲内である。好ましい剛性ポリマーには、スチレンとアクリロニトリルのコポリマー、並びにメチルメタクリレートとアクリロニトリル及びスチレンのコポリマーがある。
【００３３】
これらのビニル芳香族−不飽和ニトリル剛性ポリマーは、当技術分野で周知の乳化重合、乳化／懸濁重合、懸濁重合又は塊状重合のいずれでも重合し得る。さらに、この剛性ポリマーは連続法、半回分法、回分法のいずれでも製造し得る。
本発明で使用されるホスフェート（リン酸エステル）は次式で表される。
【００３４】
【化７】
0003637995.tif 000008
【００３５】
式中、Ｒ9 は二価の有機基を表し、Ｒ8 は、同一でも異なるものでもよく、Ｃ1 〜Ｃ20脂肪族基、Ｃ3 〜Ｃ13脂環族基及びＣ6 〜Ｃ18芳香族基から選択されるものであり、ｍは１〜３０の数を表し、ｎは０〜３の整数を表す。
上記の式で表されるホスフェートはいずれも本発明の組成物に有効に使用することができる。式中のＲ9 はＣ1 〜Ｃ20脂肪族基、Ｃ3 〜Ｃ13脂環族基及びＣ6 〜Ｃ18芳香族基の中から選択される二価の有機基である。その中でも、押出時又は成形時に必要とされる耐熱性の点で、芳香族基が特に好ましい。特に有効な芳香族基としては、例えば、次式のものがある。
【００３６】
【化８】
0003637995.tif 000009
【００３７】
出発原料のコストの点では、Ｒ9 が次式のものが好ましい。
【００３８】
【化９】
0003637995.tif 000010
【００３９】
Ｒ8 で表される基は同一でも互いに異なっていてもよく、Ｃ1 〜Ｃ20脂肪族基、Ｃ3 〜Ｃ13脂環族基又はＣ6 〜Ｃ18芳香族基である。さらに、こうしたリン酸エステルで置換基をもたないもの（すなわち、上記の式でｎが０のリン酸エステル）でも、充分な耐熱性をもつうえ、さらに耐衝撃性及び靱性の改良に役立つ。Ｒ8 は好ましくはメチル基又はイソプロピル基である。特に、耐衝撃性・靱性・耐熱性及びブルーミングにおける改善と出発原料の価格とのバランスの点で、メチル基が最も好ましい。整数ｎは好ましくは０〜２であり、特にブルーミング及び耐熱性の観点から０又は１が好ましい。また、上記の式におけるｍは３０以下であり、好ましくは２０以下である。
【００４０】
本発明で用いられる上記式のホスフェートの量は組成物の総重量を基準にして約０．５〜２０重量％であるが、好ましくは１〜１５重量％、さらに好ましくは３〜１５重量％である。
本発明で使用される典型的な好ましいホスフェート化合物は次の一般式をもつもの並びにその窒素類似体であろう。
【００４１】
【化１０】
0003637995.tif 000011
【００４２】
式中、各Ｑは、炭化水素基（アルキル、シクロアルキル、アリール、アルキル置換アリール、アリール置換アルキルなど）、ハロゲン、水素及びこれらの組合せから選択される同一又は異なる基を表すが、Ｑの中の少なくとも１つがアリールであることを条件とする。好適なホスフェートの典型例としては、フェニルビスドデシルホスフェート、フェニルビスネオペンチルホスフェート、フェニルエチレン水素ホスフェート、フェニル−ビス−３，５，５′−トリメチルヘキシルホスフェート、エチルジフェニルホスフェート、２−エチルヘキシルジ（ｐ−トリル）ホスフェート、ジフェニル水素ホスフェート、ビス（２−エチル−ヘキシル）ｐ−トリルホスフェート、トリトリルホスフェート、ビス（２−エチルヘキシル）−フェニルホスフェート、トリ（ノニルフェニル）ホスフェート、フェニル−メチル水素ホスフェート、ジ（ドデシル）ｐ−トリルホスフェート、トリクレジルホスフェート、トリフェニルホスフェート、ハロゲン化トリフェニルホスフェート、ジブチルフェニルホスフェート、２−クロロエチルジフェニルホスフェート、ｐ−トリルビス（２，５，５′−トリメチルヘキシル）ホスフェート、２−エチルヘキシルジフェニルホスフェート、ジフェニル水素ホスフェートなどがある。好ましいホスフェートは各Ｑがアリールであるものである。最も好ましいホスフェートはトリフェニルホスフェートである。トリフェニルホスフェートをヘキサブロモベンゼン及び適宜酸化アンチモンと組合せて使用することも好ましい。
【００４３】
本発明における難燃剤としては、リン−窒素結合を含有する化合物、例えば窒化塩化リン、リンアミド、リン酸アミド、ホスホン酸アミド又はホスフィン酸アミドなども適している。これらの難燃剤は市販されている。
本発明において好適なテトラフルオロエチレンポリマーは６５〜７６重量％、好ましくは７０〜７６重量％のフッ素含量を有する。具体例は、ポリテトフルオロエチレン、テトラフルオロエチレン／ヘキサフルオロプロピレンコポリマー、並びにフッ素をもたない共重合性エチレン系不飽和モノマーを少量含んだテトラフルオロエチレンコポリマーである。かかるポリマーは公知であり、「Ｖｉｎｙｌ  ａｎｄ  Ｒｅｌａｔｅｄ  Ｐｏｌｙｍｅｒｓ」第４８４〜４９４頁（Ｊｏｈｎ  Ｗｉｌｅｙ  ＆  Ｓｏｎｓ，  Ｉｎｃ．発行、１９５２年）、「Ｆｌｕｏｒｐｏｌｙｍｅｒｓ」（Ｗｉｌｅｙ−Ｉｎｔｅｒｓｃｉｅｎｃｅ発行、１９７２年）、「Ｅｎｃｙｃｌｏｐｅｄｉａ  ｏｆ  Ｐｏｌｙｍｅｒ  Ｓｃｉｅｎｃｅ  ａｎｄ  Ｔｅｃｈｎｏｌｏｇｙ」第１３巻第６２３〜６５４頁（Ｉｎｔｅｒｓｃｉｅｎｃｅ  Ｐｕｂｌｉｓｈｅｒｓ発行、１９７０年）、「Ｍｏｄｅｒｎ  Ｐｌａｓｔｉｃｓ  Ｅｎｃｙｃｌｏｐｅｄｉａ」１９７０〜１９７１，第４７巻１０Ａ号第１３４、１３８及び７７４頁（ＭｃＧｒａｗ−Ｈｉｌｌ，  Ｉｎｃ．発行、１９７０年１０月）、「Ｍｏｄｅｒｎ  Ｐｌａｓｔｉｃｓ  Ｅｎｃｙｃｌｏｐｅｄｉａ」１９７５〜１９７６，第５２巻１０Ａ号第２７、２８頁及び４７２頁（ＭｃＧｒａｗ−Ｈｉｌｌ，  Ｉｎｃ．発行、１９７５年１０月）、並びに米国特許第３６７１４８７号、同第３７２３３７３号及び同第３８３８０９２号に記載されている。本発明のテトラフルオロエチレンポリマーは粉末又はラテックスの形態である。
【００４４】
ホスフェートは、組成物の総重量を基準にして、好ましくは３〜１２重量％、さらに好ましくは５〜１０重量％、最も好ましくは６〜９重量％のレベルで存在する。
テトラフルオロエチレンポリマーは、組成物の総重量を基準にして、好ましくは０．０５〜２重量％、さらに好ましくは０．１〜０．５重量％、最も好ましくは０．２〜０．４重量％のレベルで存在する。
【００４５】
組成物中に低分子量ポリカーボネートも低分子量ビニル芳香族−不飽和ニトリルも存在しない場合には、組成物は、組成物の総重量を基準にして、好ましくは６％以上、さらに好ましくは６〜１２重量％、最も好ましくは６〜８重量％のゴム配合率を有する。
組成物が低分子量ビニル芳香族−シアン化ビニル剛性コポリマー及び／又は低分子量ポリカーボネート樹脂を含んでいる場合には、組成物中のゴムレベルは、組成物の総重量を基準にして、好ましくは４重量％以上、さらに好ましくは４〜１２重量％、最も好ましくは４〜６重量％である。
【００４６】
ポリカーボネート樹脂は、組成物の総重量を基準にして、好ましくは６０〜９０重量％、さらに好ましくは７５〜８５重量％、最も好ましくは約８０重量％のレベルで存在する。さらに好ましくは、ポリカーボネート樹脂は相対的に分子量の高い中分子量ポリカーボネートポリマーと低分子量ポリカーボネートポリマーの組合せであり、中分子量ポリカーボネート樹脂は組成物の総重量を基準にして６０〜８５重量％、さらに好ましくは７０〜８０重量％、最も好ましくは７１〜７３重量％のレベルで存在し、低分子量樹脂は組成物の総重量を基準にして５〜２０重量％、さらに好ましくは５〜１０重量％、最も好ましくは７〜９重量％のレベルで存在する。中分子量ポリカーボネートの重量平均分子量は３００００〜８００００である。
【００４７】
【実施例】
本発明では、ゴム含量の増大に伴い老化後におけるアイゾット衝撃強さの保持が対照試料と比較して大幅に改良される。物理的性質を表１にまとめて示す。表１のデータから明らかな通り、ＨＲＧ配合率が増大するほど熱湿老化後のアイゾット衝撃強さは優れている。試料はすべて対照サンプルよりも多くのゴムを含んでおり、１週間後にも最初の値の約８０％を保持していて、延性破壊を示すのに対して、対照試料は脆性破壊を示すと共に衝撃値も低い。本発明の試料は対照試料と対比すると極めて顕著な改良を示している。ゴム相の含有量が高いと、脆化マトリックスが充分に強化されて、良好な衝撃強さの保持に役立つものと思われる。
【００４８】
その他の添加剤として、酸化防止剤、熱安定剤、加工性を改良するための滑剤を配合することができる。
0003637995.tif 000012
例Ａ及び例Ｂは比較例であり、例１及び例２は本発明の実施例である。
【００４９】
例Ａ、例Ｂ、例１、例２の各組成物は、ホスファイト（イルガフォス１６８（Ｉｒｇａｆｏｓ  １６８））０．１０重量％、ヒンダードフェノール（イルガノックス１０７６（Ｉｒｇａｎｏｘ  １０７６））０．１５重量％、滑剤（グライコルーブＰ（Ｇｌｙｃｏｌｕｂｅ  Ｐ））０．５０重量％を含んでいた。
ＭＰＣ１は、重量平均分子量３００００の中分子量ビスフェノールＡポリカーボネートである。
【００５０】
ＬＰＣ２は、重量平均分子量２０５００の低分子量ビスフェノールＡポリカーボネートである。
ＭＰＣ３は、重量平均分子量２５６００の中分子量ビスフェノールＡポリカーボネートである。
ＡＢＳ１は、５０重量％のゴムを有するアクリロニトリル−ブタジエン−スチレングラフトコポリマーである。
【００５１】
ＡＢＳ２は、７０重量％のゴムを有するアクリロニトリル−ブタジエン−スチレングラフトコポリマーである。
ＬＳＡＮ１は、重量平均分子量６００００の低分子量スチレン−アクリロニトリルコポリマーである。
ＭＳＡＮ２は、重量平均分子量１０００００の中分子量スチレン−アクリロニトリルコポリマーである。
【００５２】
ＰＴＦＥは、ポリテトラフルオロエチレンポリマーである。